(57)【要約】  本発明は、イソシアネート基を有する少なくとも１種の結合剤を含む接着促進組成物に関する。この特定の結合剤は、ポリエステル樹脂Ａと、少なくとも１種のジフェニルメタンンジイソシアネートモノマーと、少なくとも１種のポリイソシアネートＢとの混合物から調製され、前記モノメリックＭＤＩ部分が全組成物の2質量％以下である。このような結合剤組成物は、特に新世代の自動車用塗料にとりわけ好適であり、そのジフェニルメタンンジイソシアネートモノマー（MDI）の含量が低いため、環境的にも毒性学的にも非常に望ましい。【特許請求の範囲】
【請求項１】
ａ）少なくとも1個のOH基を有する少なくとも1種のポリエステル樹脂Ａと、
ｂ）少なくとも1種のジフェニルメタンンジイソシアネートモノマー（ＭＤＩ）と、
ｃ）ポリイソシアネートのビゥレット；
ポリイソシアネートのイソシアヌレート；および
下記式(II)のポリウレタン
【化１】
2010516829.tif 000011
（式中、Ｒ１は、ｎ価の有機基であり、
Ｒ２は、脂肪族、脂環式、または芳香族の有機基であり、かつ、
ｎは2〜8、特に2、3、または4である）
からなる群から選択される少なくとも1種のポリイソシアネートＢと
の混合物から調製されるイソシアネート基を有する少なくとも1種の結合剤
を含む接着促進組成物であって、
前記接着促進組成物中の前記ジフェニルメタンンジイソシアネートモノマー（ＭＤＩ）の含量が、前記接着促進組成物全体の質量に基づいて2質量％以下である、接着促進組成物。
【請求項２】
ポリメリックジフェニルメタンジイソシアネート（ＰＭＤＩ）をさらに含むことを特徴とする、請求項１に記載の接着促進組成物。
【請求項３】
ポリエステル樹脂Ａが、少なくとも1種のジカルボン酸と、少なくとも１種のグリコールとから調製可能であることを特徴とする、請求項１または２に記載の接着促進組成物。
【請求項４】
ポリエステル樹脂Ａが、1〜10 mg KOH/g、特に2〜9 mg KOH/g、好ましくは3〜6 mg KOH/gのOH価を有することを特徴とする、請求項１〜３のいずれか一項に記載の接着促進組成物。
【請求項５】
ジフェニルメタンンジイソシアネートモノマー（ＭＤＩ）の含量が、前記接着促進組成物全体の質量に基づいて1質量％以下、とりわけ0.9質量％以下の量であることを特徴とする、請求項１〜４のいずれか一項に記載の接着促進組成物。
【請求項６】
前記イソシアヌレートが、脂肪族イソシアヌレート、とりわけ1,6-ヘキサメチレンジイソシアネート（ＨＤＩ）のイソシアヌレートであることを特徴とする、請求項１〜５のいずれか一項に記載の接着促進組成物。
【請求項７】
Ｒ１が、2〜15個の炭素原子を有する脂肪族有機基、好ましくは：
【化２】
2010516829.tif 000012
からなる群から選択される基であることを特徴とする、請求項１〜６のいずれか一項に記載の接着促進組成物。
【請求項８】
Ｒ２が、脂肪族、脂環式、または芳香族の有機基、とりわけ：
【化３】
2010516829.tif 000013
からなる群から選択される基であることを特徴とする、請求項１〜７のいずれか一項に記載の接着促進組成物。
【請求項９】
Ｒ１が、下記式(III)：
【化４】
2010516829.tif 000014
の有機基であり、Ｒ２が、下記式(IVa)または(IVb)：
【化５】
2010516829.tif 000015
の有機基であることを特徴とする、請求項１〜８のいずれか一項に記載の接着促進組成物。
【請求項１０】
前記接着促進組成物におけるイソシアネート基を有する全ての化合物の合計質量中のジフェニルメタンンジイソシアネートモノマー（ＭＤＩ）の質量割合が、1〜20質量％、とりわけ1〜10質量％、好ましくは2〜8質量％であることを特徴とする、請求項１〜９のいずれか一項に記載の接着促進組成物。
【請求項１１】
ポリエステル樹脂Ａの割合が、前記接着促進組成物全体の1〜30質量％、とりわけ2〜20質量％、好ましくは5〜12質量％であることを特徴とする、請求項１〜１０のいずれか一項に記載の接着促進組成物。
【請求項１２】
ポリエステル樹脂Ａと、イソシアネート基を有する全ての化合物、とりわけ全てのポリイソシアネートＢとが、NCO基とOH基との化学量論比が、30:1〜100:1、とりわけ50:1〜100:1、好ましくは60:1〜90:1、最も好ましくは70:1〜80:1の範囲内となる比で用いられていることを特徴とする、請求項１〜１１のいずれか一項に記載の接着促進組成物。
【請求項１３】
式(II)のポリウレタンが、150〜300 g/当量、とりわけ200〜250 g/当量のイソシアネート当量質量を有することを特徴とする、請求項１〜１２のいずれか一項に記載の接着促進組成物。
【請求項１４】
トリス(p-イソシアナトフェニル)チオホスフェートをさらに含むことを特徴とする、請求項１〜１３のいずれか一項に記載の接着促進組成物。
【請求項１５】
少なくとも1種の溶媒をさらに含むことを特徴とする、請求項１〜１４のいずれか一項に記載の接着促進組成物。
【請求項１６】
少なくとも1種の下記式のシラン：
R5-Si(R6)a(OR7)3-a
（式中、Ｒ５は、少なくとも1個の官能基、とりわけエポキシ基、(メタ)アクリレートエステル基、アミン基、またはビニル基を有するアルキル基であり；
Ｒ６は、1個〜6個の炭素原子を有するアルキル基；
Ｒ７は、1個〜4個の炭素原子を有するアルキル基、とりわけメチルまたはエチルであり；かつ、
ａは、0、1、または2、とりわけ0の値である）
をさらに含むことを特徴とする、請求項１〜１５のいずれか一項に記載の接着促進組成物。
【請求項１７】
少なくとも1種のカーボンブラックをさらに含むことを特徴とする、請求項１〜１６のいずれか一項に記載の接着促進組成物。
【請求項１８】
前記結合剤の割合が、前記接着促進組成物全体の5〜50質量％、とりわけ10〜30質量％、好ましくは15〜25質量％であることを特徴とする、請求項１〜１７のいずれか一項に記載の接着促進組成物。
【請求項１９】
接着剤および／またはシーリング材のための下塗り（undercoat）としての、請求項１〜１８のいずれか一項に記載の接着促進組成物の使用。
【請求項２０】
基材が、プラスチック、ガラス、ガラスセラミック、金属、塗装金属、金属アロイ、および塗装金属アロイからなる群から選択されることを特徴とする、請求項１〜１８のいずれか一項に記載の接着促進組成物でコーティングされた基材。
【請求項２１】
接着結合方法またはシーリング方法であって、
i) 請求項１〜１８のいずれか一項に記載の接着促進組成物を、接着またはシールすべき基材Ｓ１に適用する工程と、
ii)基材Ｓ１上に置かれ、溶媒が蒸発除去された前記接着促進組成物に、接着剤またはシーリング材を適用する工程と、
iii) 前記接着剤またはシーリング材を、第二の基材Ｓ２に接触させる工程と
を含む方法であるか、
i’) 請求項１〜１８のいずれか一項に記載の接着促進組成物を、接着またはシールすべき基材Ｓ１に適用する工程と、
ii’)接着剤またはシーリング材を、第二の基材Ｓ２の表面に適用する工程と、
iii’) 前記接着剤またはシーリング材を、基材Ｓ１上に置かれ、溶媒が蒸発除去された前記組成物と接触させる工程と
を含む方法であるか、あるいは、
i’’) 請求項１〜１８のいずれか一項に記載の接着促進組成物を、接着またはシールすべき基材Ｓ１に適用する工程と、
ii’’)前記接着促進組成物の溶媒を蒸発除去させる工程と、
iii’’) 前記接着剤またはシーリング材を、基材Ｓ１の表面と基材Ｓ２の表面との間に適用する工程と
を含む方法であり、
第二の基材Ｓ２が、基材Ｓ１と同じ材料からなるか、あるいは基材Ｓ１と異なる材料からなる、接着結合方法またはシーリング方法。
【請求項２２】
基材Ｓ１および／または基材Ｓ２が、ポリビニルクロライド（ＰＶＣ）、アクリロニトリル-ブタジエン-スチレンコポリマー（ＡＢＳ）、ポリメチルメタクリレート（ＰＭＭＡ）、およびポリカーボネート（ＰＣ）からなる群から選択されるポリマーであることを特徴とする、請求項２１に記載の方法。
【請求項２３】
基材Ｓ１が、コーティングされた金属またはコーティングされた金属アロイ、好ましくは、塗料システムで、とりわけ自動車のトップコートでコーティングされた金属または金属アロイであることを特徴とする、請求項２１または２２に記載の方法。
【請求項２４】
基材Ｓ２が、ガラスまたはガラスセラミックであることを特徴とする、請求項２１〜２３のいずれか一項に記載の方法。
【請求項２５】
工程iii)、工程iii’)、または工程iii’’)の後に、前記接着剤またはシーリング材を硬化させる工程iv)が続くことを特徴とする、請求項２１〜２４のいずれか一項に記載の方法。
【請求項２６】
請求項２１〜２５のいずれか一項に記載の方法によって接着結合されるかまたはシールされた、物品。
【請求項２７】
前記物品が、構造物、とりわけ建築または土木工事における構造物、生産財または消費財、とりわけ窓、家庭電化製品、輸送手段、とりわけ水上もしくは陸上用輸送手段、好ましくは自動車、バス、トラック、列車、もしくは船舶、または輸送手段の内装部品であることを特徴とする、請求項２６に記載の物品。
【発明の詳細な説明】
【技術分野】
【０００１】
本発明は、接着促進組成物、ならびに接着剤およびシーリング材の下塗り（アンダーコート）としてのこれらの使用の分野に関する。
【背景技術】
【０００２】
接着促進剤は、さまざまな基材に対する接着剤およびシーリング材の接着性を向上させるために、これまでかなりの期間用いられてきた。このような基材の、非常にさまざまで且つ絶え間ないさらなる開発により、新たな個別の接着促進組成物も繰り返し必要となっている。
【０００３】
接着が難しいことが知られている種類の基材は、塗料である。特に重要な塗料は、より最近の世代の自動車用塗料であり、１成分形ポリウレタン接着剤およびシーリング材と組合せられる。
【０００４】
したがって、これらのより最近の塗料世代と、最近使用されている塗料および標準的なプラスチックとの双方に対して良好な接着性を示す接着促進組成物を見出すことが促されてきた。
【０００５】
例えば、米国特許出願公開第2003/0084995号、米国特許出願公開第2005/0100742号、および米国特許第5,115,086号には、ポリエステル樹脂およびポリメリックジフェニルメタンジイソシアネート（ポリメリックＭＤＩまたはＰＭＤＩとしても知られている）を含む接着促進組成物が記載されている。しかし、その製造方法に起因して、工業的グレードポリメリックＭＤＩは、不可避的にジフェニルメタンジイソシアネートモノマー（モノメリックＭＤＩまたはＰＭＤＩとしても知られている）を非常に高い割合で含有し、毒物学的および環境的に議論の的となっている。
【０００６】
望ましくないモノメリックＭＤＩの割合を低減する１つの手段が、米国特許第4,643,794号および欧州特許出願公開第0441242号の実施例に記載されている。この手段は、より少量のポリメリックＭＤＩを接着促進組成物に使用することにあり、これにより望ましくないモノメリックＭＤＩの割合も低減される。この変形態様は、毒物学的および環境的な懸念を排除することができるが、特に新たな世代の自動車用塗料に対する接着性および機械的特性の低下を招く。
【先行技術文献】
【特許文献】
【０００７】
【特許文献１】米国特許出願公開第2003/0084995号
【特許文献２】米国特許出願公開第2005/0100742号
【特許文献３】米国特許第5,115,086号
【特許文献４】米国特許第4,643,794号
【特許文献５】欧州特許出願公開第0441242号
【発明の概要】
【発明が解決しようとする課題】
【０００８】
したがって、本発明の目的は、毒物学的および環境的に有利であり、接着性および機械的特性の低下の問題が全くない新規な接着促進組成物を提供することである。
【課題を解決するための手段】
【０００９】
驚くべきことに、この目的が、請求項１に記載の接着促進組成物によって達成されうることを見出した。この組成物は、ポリメリックＭＤＩが、したがって必然的にＭＤＩモノマーが、安価な、毒物学的および環境的により議論の的とはなっていないポリイソシアネートで部分的に置換されており、これにより、非常に良好な接着性が維持されるか、あるいはさらに改善される。
【００１０】
加えて、本発明は、請求項２０に記載のコーティングされた基材、請求項２１に記載の接着結合およびシーリング方法、および請求項２６に記載のこれらから得られる物品に関する。
【発明を実施するための形態】
【００１１】
本発明のさらに特に好ましい実施態様は、従属請求項の主題である。
【００１２】
本発明は、少なくとも1種のイソシアネート基を有する特異な結合材を含む接着促進組成物に関する。
【００１３】
この特異な結合材は、ポリエステル樹脂Ａ、少なくとも1種のジフェニルメタンジイソシアネートモノマー、および少なくとも1種のポリイソシアネートＢの混合物から調製され、モノメリックＭＤＩの割合は、組成物全体の2質量％未満である。
【００１４】
本明細書において、「ポリ」で始まる物質名、例えば、ポリイソシアネート、ポリウレタン、ポリエステル、ポリビニルクロライド、ポリメチルメタクリレート、ポリオール、またはポリカーボネートは、これらの名称に現れる官能基を1分子当たり形式的に2個以上有する物質を表す。
【００１５】
本明細書において、用語「ポリマー」は、第一に、化学的に均一であるが、重合の程度、分子量、および鎖長に関してはさまざまである、重合反応（付加重合、重付加、重縮合）によって製造された高分子の集合を包含する。一方、この用語は、このような重合反応からの高分子の集合体の誘導体、例えば、所与の高分子上の官能基の反応（例えば、付加反応または置換反応）によって得られる化合物であって、化学的に均一であるものまたは化学的に不均一であるものも包含する。この用語はさらに、いわゆるプレポリマー、すなわち、反応性オリゴマー性付加前駆体も包含する。このプレポリマーの官能基は、高分子の形成に関与する。
【００１６】
本明細書において、「分子量」は常に、数平均分子量Ｍｎを意味すると理解される。
【００１７】
ポリエステル樹脂Ａは、少なくとも1個のOH基を有する。このポリエステル樹脂Ａは、室温で無定形であるか固体であることが好ましい。Ring & Ball法で測定されたポリエステル樹脂Ａの融点（メルトフロー）は、典型的には140℃より高く、とりわけ150〜160℃の範囲である。加えて、ポリエステル樹脂Ａは、25℃で好ましくは70〜85、とりわけ75〜85、好ましくは77〜82のショアＤ硬度を有する
【００１８】
好ましいポリエステル樹脂Ａは、とりわけ、少なくとも1種のジカルボン酸と少なくとも1種のグリコールとから調製されるポリエステル樹脂である。ポリエステル樹脂Ａは、12000 g/モルより高い、とりわけ15000〜40000 g/モルの分子量を有することが好ましい。加えて、好ましくは、ポリエステル樹脂Ａは、1〜10 mg KOH/g、とりわけ2〜9 mg KOH/g、好ましくは3〜6 mg KOH/gのOH価を有する。
【００１９】
ポリエステル樹脂Ａは、芳香族ポリエステル樹脂であることが好ましく、典型的には、下記式(I)の構造を有する。
【化１】
2010516829.tif 000002
上記式中、Ｒ３基およびＲ４基は、それぞれ独立に、二価の有機基であり、ｍおよびｍ’は繰り返し単位の数を表し、ｍ’は0または1である。
【００２０】
特に好ましいポリエステル樹脂Ａは、Bostik社からVitel（登録商標）2000製品系列として販売されているものである。特に、これらは、Vitel（登録商標）2100、Vitel（登録商標）2180、Vitel（登録商標）2190、Vitel（登録商標）2000、Vitel（登録商標）2200、Vitel（登録商標）2300、およびVitel（登録商標）2700である。特に好ましいものは、Vitel（登録商標）2200またはVitel（登録商標）2200Bである。
【００２１】
さらに、接着促進組成物は、ジフェニルメタンジイソシアネートモノマー（ＭＤＩ）を含む。すなわち、接着促進組成物全体の質量に基づいて、ジフェニルメタンジイソシアネートモノマー（ＭＤＩ）の量が0質量％より高い。より特に、モノメリックＭＤＩの割合は、接着促進組成物全体の質量の1質量％以下、好ましくは0.9質量％以下である。さらに好ましくは、モノメリックＭＤＩの割合は、接着促進組成物全体の0.1質量％以上、とりわけ0.2質量％以上、好ましくは0.5質量％以上である。
【００２２】
用語「ジフェニルメタンジイソシアネートモノマー」（ＭＤＩ）は、ＭＤＩのあらゆる異性体、すなわち、ジフェニルメタン4,4-ジイソシアネート、ジフェニルメタン2,4’-ジイソシアネート、およびジフェニルメタン2,2’-ジイソシアネート、ならびにこれらの異性体のお互いの任意の所望の混合物を意味するものと理解される。例えば、このようなジフェニルメタンジイソシアネートモノマーは、Bayer MaterialScience社から商標名Desmodur（登録商標）44 MおよびDesmodur（登録商標）2460 Mの下で、BASF社から商標名Lupranate（登録商標）Mの下で、ならびにDow Plastics社から商標名Isonate（登録商標）の下で販売されている。
【００２３】
本発明の好ましい実施態様では、モノメリックＭＤＩまたはモノメリックＭＤＩの一部を、工業グレートのポリメリックＭＤＩの形態で接着促進組成物に導入する。工業グレートのポリメリックＭＤＩは、常に、ポリメリックＭＤＩと共に、モノメリックＭＤＩを、典型的には20〜50質量％の量で含有する。ポリメリックＭＤＩは、ポリマーであり、250〜500 g/モル、とりわけ350〜450 g/モル、好ましくは370〜420 g/モルの分子量を有する。したがって、好ましい実施態様では、接着促進組成物は、ポリメリックＭＤＩをモノメリックＭＤＩと共にさらに含有する。
【００２４】
例えば、このような好ましいポリメリックジフェニルメタンジイソシアネート（ＰＭＤＩ）は、Dow Plastics社から商標名PAPI（登録商標）20、PAPI（登録商標）27、PAPI（登録商標）580N、およびVoranate（登録商標）M580の下で、Bayer MaterialScience社から商標名Desmodur（登録商標）VL R 20の下で、BASF社から商標名Lupranate（登録商標）M200の下で販売されている。
【００２５】
接着促進組成物全体における工業グレードＰＭＤＩの割合は、モノメリックＭＤＩの合計割合が2質量％を超えないように選択する。この量は、モノメリックＭＤＩの合計割合が、接着促進組成物全体の1質量％以下、好ましくは0.9％以下となるように選択することが好ましい。さらに好ましくは、接着促進組成物全体における工業グレードＰＭＤＩの割合は、モノメリックＭＤＩの合計割合が、組成物の0.1質量％以上、とりわけ0.2質量％以上、好ましくは0.5質量％以上となるように選択する。接着促進組成物に工業グレードＰＭＤＩを使用すると、モノメリックＭＤＩを別個に添加する工程が不必要になる。
【００２６】
接着促進組成物中のイソシアネート基を有する全ての化合物の合計質量におけるジフェニルメタンジイソシアネートモノマー（ＭＤＩ）の質量割合は、好ましくは1〜20質量％、とりわけ1〜10質量％、好ましくは2〜8質量％である。
【００２７】
ポリイソシアネートＢは、ポリイソシアネートのビゥレット、ポリイソシアネートのイソシアヌレート、および下記式(II)のポリウレタンからなる群から選択される。
【化２】
2010516829.tif 000003
【００２８】
好ましいイソシアヌレートは、ポリイソシアネート、とりわけジイソシアネートのイソシアヌレート、例えば、3-イソシアナトメチル-3,5,5-トリメチルシクロヘキシルイソシアネート（イソホロンジイソシアネートすなわちＩＰＤＩ）、ビス(4-イソシアナトシクロヘキシル)メタン（Ｈ１２ＭＤＩ）、1,6-ヘキサメチレンジイソシアネート（ＨＤＩ）、2,4-および2,6-トリレンジイソシアネート（ＴＤＩ）、4,4’-、2,4’-、および2,2’-ジフェニルメタンジイソシアネート（ＭＤＩ）、1,3-ビス(イソシアナトメチル)ベンゼン（キシリレンジイソシアネートすなわちＸＤＩ）、1,3-ビス(イソシアナトメチル)シクロヘキサン（Ｈ１２ＸＤＩ）、2,2,4-および2,4,4-トリメチル-1,6-ヘキサメチレンジイソシアネート（ＴＭＤＩ）、ならびにこれらの異性体の任意の所望の混合物のイソシアヌレートである。
【００２９】
特に好適なものは、脂肪族および脂環式ポリイソシアネートのイソシアヌレート、好ましくは1,6-ヘキサメチレンジイソシアネート（ＨＤＩ）のイソシアヌレートである。
【００３０】
とりわけ好ましいものは、市販されているイソシアヌレート、例えば、Bayer MaterialScience社から商標名Desmodur（登録商標）N 3300、Desmodur（登録商標）N 3600、Desmodur（登録商標）Z 4470、およびDesmodur（登録商標）ILの下で、Rhodia社から商標名Tlolonate（登録商標）HDTの下で、BSAF社から商標名Basonat（登録商標）HI 100の下で、Lyondell社から商標名Luxate（登録商標）HT 2000およびLuxate（登録商標）IT 1070の下で、Degussa社から商標名Vestanat（登録商標）T 1890の下で販売されているものである。
【００３１】
好ましいビゥレットは、ポリイソシアネートのビゥレット、とりわけジイソシアネートのビゥレットである。相当するジイソシアネート類は、イソシアヌレートについて既に記述した。とりわけ好ましいものは、芳香族ポリイソシアネートのビゥレット、例えば、トリレンジイソシアネート（ＴＤＩ）のビゥレットである。2,4-トリレンジイソシアネートのビゥレットが特に好ましい。
【００３２】
加えて、異なるポリイソシアネートから形成されたビゥレットおよび／またはイソシアヌレートを用いることも可能である。このようなイソシアヌレートの1つの例は、混合ＴＤＩ／ＨＤＩイソシアヌレートであり、Bayer MaterialScience社から商標名Desmodur（登録商標）HLの下で入手可能である。
【００３３】
好ましいポリイソシアネートＢは、とりわけ、下記式(II)のポリウレタンである。
【化３】
2010516829.tif 000004
式中、Ｒ１は、ｎ価の有機基であり、Ｒ２は、脂肪族、脂環式、または芳香族の有機基であり、ｎは2〜8、とりわけ2、3、または4である。
【００３４】
好ましい式(II)のポリウレタンは、とりわけ、Ｒ１が、炭素原子2〜15個を有する脂肪族有機基、好ましくは下記： 
【化４】
2010516829.tif 000005
からなる群から選択される基であるものである。
【００３５】
さらに好ましい式(II)のポリウレタンは、Ｒ２基が、脂肪族、脂環式、芳香族の有機基、とりわけ下記：
【化５】
2010516829.tif 000006
からなる群から選択される基であるものである。
【００３６】
最も好ましい好適な式(II)のポリウレタンは、Ｒ１が式(III)の基であり、Ｒ２が式(IVa)または(IVb)の基のものである。
【化６】
2010516829.tif 000007
【００３７】
本明細書において、式中の点線は、それぞれ、特定の置換基とそれに対応する分子基との間の結合を表す。
【００３８】
例えば、このような好ましい式(II)のポリウレタンは、Bayer MaterialScience社から商標名Desmodur（登録商標）L 75の下で販売されている。
【００３９】
式(II)のポリウレタンは、とりわけ、式：R1(OH)n のポリオールと、式：OCN-R2-NCO のポリイソシアネートとから得ることができる。NCO基をOH基に対して化学量論的過剰量、とりわけNCO/OHが2以上の比率で存在させる。これにより、単純な付加体が優位に形成され、かつ、高分子量ポリマーの割合が最小限になる効果が達成される。
【００４０】
式(II)の全てのポリウレタンについて、これらが150〜300 g/当量、とりわけ200〜250g/当量のイソシアネート当量質量を有することが有利である。式(II)のポリウレタンのこのイソシアネート当量質量は、ここでは、式(II)のポリウレタンの分子量Mnを1分子当たりのイソシアネート基の数で割った質量を意味する。
【００４１】
加えて、イソシアネート基を有する化合物の混合物、とりわけポリイソシアネートＢの混合物を用いることがさらに有利である。典型的には、これらは、イソシアヌレートおよび／またはビゥレットおよび／または式(II)のポリウレタンの混合物である。イソシアヌレートと式(II)のポリウレタンとの混合物が好ましい。
【００４２】
とりわけ好ましくは、接着促進組成物は、ポリイソシアネートＢとポリメリックジフェニルメタンジイソシアネート（ＰＭＤＩ）との混合物を含む。最も好ましいものは、イソシアヌレートと、式(II)のポリウレタンと、ポリメリックＭＤＩとの混合物である。
【００４３】
ポリエステル樹脂Ａの割合は、接着促進組成物全体の好ましくは1〜30質量％、とりわけ2〜20質量％、好ましくは5〜12質量％である。
【００４４】
特に、ポリエステル樹脂Ａとイソシアネート基を有する全ての化合物、とりわけ全てのポリイソシアネートＢとの比は、イソシアネート基（NCO基）と、OH基との化学量論比が、30:1〜100:1、とりわけ50:1〜100:1の範囲内となるように選択するべきである。イソシアネート基（NCO基）と、OH基との化学量論比は、好ましくは60:1〜90:1、最も好ましくは70:1〜80:1である。
【００４５】
1つの実施態様では、接着促進組成物は、トリス(p-イソシアナトフェニル)チオホスフェートをさらに含む。これは、例えば、Bayer MaterialScience社から商標名Desmodur（登録商標）RFEの下で販売されている。
【００４６】
このトリス(p-イソシアナトフェニル)チオホスフェートを接着促進組成物に添加すると、典型的には、接着性に所望の向上がもたらされ、ポリメリックＭＤＩの割合を低減する手段、したがって、モノメリックＭＤＩの割合を低減する手段も同時にもたらされる。しかし、トリス(p-イソシアナトフェニル)チオホスフェートは比較的高価であるため、その添加がいずれの場合にも好ましいわけではない。
【００４７】
さらに好ましくは、接着促進組成物は、少なくとも1種の溶媒をさらに含む。用いる溶媒は、とりわけ、エーテル、ケトン、エステル、または炭化水素であり、好ましくは、ジエチルエーテル、テトラヒドロフラン、メチルエチルケトン、アセトン、ヘキサン、ヘプタン、キシレン、トルエン、またはアセテート、とりわけメチルアセテート、エチルアセテート、もしくはブチルアセテートである。
【００４８】
接着促進組成物は、追加的に、少なくとも1種の式：R5-Si(R6)a(OR7)3-a のシランをさらに含んでいてもよい。式中、Ｒ５基は、少なくとも1個の官能基、とりわけエポキシ基、(メタ)アクリレートエステル基、アミン基、またはビニル基を有するアルキル基である。Ｒ６基は、1〜6個の炭素原子を有するアルキル基であり、Ｒ７基は、1〜4個の炭素原子を有するアルキル基、とりわけメチルまたはエチルである。指数ａは、0、1、または2の値、とりわけ0の値である。
【００４９】
シランの割合は、接着促進組成物全体の好ましくは0.1〜5質量％である。
【００５０】
接着促進組成物は、典型的には、少なくとも1種のカーボンブラック、とりわけ工業的に製造されたカーボンブラックをさらに含む。接着促進組成物全体におけるカーボンブラックの割合は、好ましくは1〜20質量％、とりわけ2〜15質量％、好ましくは3〜10質量％である。
【００５１】
接着促進組成物は、さらなる構成成分、例えば、触媒、乾燥剤、チキソ性付与剤、分散剤、湿潤剤、腐食防止剤、さらなる接着促進剤、ＵＶ安定剤および熱安定剤、顔料、染料、およびＵＶ指示薬を含んでいてよい。
【００５２】
イソシアネート基と水との反応を促進する触媒は、例えば、有機スズ化合物（例えば、ジブチルスズジラウレート、ジブチルスズジクロライド、ジブチルスズジアセチルアセトネートなど）、有機ビスマス化合物もしくはビスマス錯体、またはアミン基を含有する化合物（例えば、2,2’-ジモルホリノジエチルエーテルもしくは1,4-ジアザビシクロ[2,2,2]オクタン）、またはポリウレタン化学においてイソシアネート基の反応のために慣用される他の触媒である。
【００５３】
上述した接着促進組成物は、好ましくは、全組成物の5〜50質量％、とりわけ10〜30質量％、好ましくは15〜25質量％の結合剤の割合を有する。
【００５４】
結合剤は、好ましくは、最初にポリエステル樹脂Ａを、典型的には溶媒に溶解させてチャージした後、イソシアネート基を有する化合物を添加することによって調製する。イソシアネート基を有する化合物を複数用いる場合、例えば、ポリイソシアネートのイソシアヌレートと式(II)のポリウレタンとを用いる場合には、これらを、既に混合した状態で、あるいは個別に順次に、溶解されたポリエステル樹脂Ａに添加することができる。
【００５５】
代替的な調製方法では、ポリイソシアネートＢを最初にチャージするか、イソシアネート基を有する化合物を最初にチャージし、次いで、ポリエステル樹脂Ａを添加する。
【００５６】
記述した接着促進組成物は、アンダーコート、好ましくは接着剤および／またはシーリング材のアンダーコートとして特に好ましい。このようなアンダーコートを使用すると、接着性が向上する。
【００５７】
本接着促進組成物は、クロス、フェルト、ローラー、スプレー、スポンジ、ブラシ、ディップコーターなどを使用して適用することができ、手動で適用することもロボットを使用して適用することもできる。
【００５８】
本発明はさらに、接着結合方法またはシーリング方法も含む。とりわけ、以下の3つの変形態様が好ましい。
【００５９】
第一の変形態様は、
i) 請求項１〜１８のいずれか一項に記載の接着促進組成物を、接着またはシールすべき基材Ｓ１に適用する工程と、
ii)基材Ｓ１上に置かれ、溶媒が蒸発除去された前記接着促進組成物に、接着剤またはシーリング材を適用する工程と、
iii) 前記接着剤またはシーリング材を、第二の基材Ｓ２に接触させる工程と
を含む。
【００６０】
第二の変形態様は、
i’) 請求項１〜１８のいずれか一項に記載の接着促進組成物を、接着またはシールすべき基材Ｓ１に適用する工程と、
ii’)接着剤またはシーリング材を、第二の基材Ｓ２の表面に適用する工程と、
iii’) 前記接着剤またはシーリング材を、基材Ｓ１上に置かれ、溶媒が蒸発除去された前記組成物と接触させる工程と
を含む。
【００６１】
第三の変形態様は、
i’’) 請求項１〜１８のいずれか一項に記載の接着促進組成物を、接着またはシールすべき基材Ｓ１に適用する工程と、
ii’’)前記接着促進組成物の溶媒を蒸発除去させる工程と、
iii’’) 前記接着剤またはシーリング材を、基材Ｓ１の表面と基材Ｓ２の表面との間に適用する工程と
を含む。
【００６２】
これらの3つの変形態様において、第二の基材Ｓ２は、基材Ｓ１と同じ材料からなるか、あるいは基材Ｓ１と異なる材料からなる。
【００６３】
典型的には、工程iii)、工程iii’)、または工程iii’’)の後に、前記接着剤またはシーリング材を硬化させる工程iv)が続く。
【００６４】
本発明は、すでに上述した通りの接着促進組成物でコーティングされた基材Ｓ１および／またはＳ２をさらに包含する。この基材Ｓ１および／またはＳ２は、とりわけ、プラスチック、ガラス、ガラスセラミック、金属、塗装金属、金属アロイ、および塗装金属アロイからなる群から選択される。
【００６５】
基材Ｓ１および／またはＳ２がプラスチックを含む場合、このプラスチックは、ポリビニルクロライド（ＰＶＣ）、アクリロニトリル-ブタジエン-スチレンコポリマー（ＡＢＳ）、ポリメチルメタクリレート（ＰＭＭＡ）、およびポリカーボネート（ＰＣ）からなる群から選択されるポリマーである。
【００６６】
基材Ｓ１および／またはＳ２が金属を含む場合、この金属は、とりわけ、コーティングされた金属またはコーティングされた金属アロイ、好ましくは塗装された金属または金属アロイである。好ましい金属または金属アロイは、とりわけ、自動車製造において使用される金属または金属アロイである。これらは、典型的には、アルミニウム、マグネシウム、およびこれらのアロイ、および鋼（steel）、とりわけ亜鉛めっき鋼板である。
【００６７】
特に好ましい塗料は、輸送手段の塗料、とりわけ自動車用塗料、自動車用トップコート用塗料、および陰極エレクトロコーティング用塗料である。最も好ましい塗料は、新世代の自動車用塗料、特に、特に１成分形湿気硬化性ポリウレタン接着剤および／またはシーリング材である場合の接着剤および／またはシーリング材に対して接着性の問題を引き起こすことが知られている、マルチベイク用塗料である。
【００６８】
基材Ｓ１および／またはＳ２がガラスまたはガラスセラミックである場合、これらは、車両用フロントガラスまたは車両用フロントガラスのエッジ領域で典型的にみられる、ガラスまたはガラスセラミックを意味することを理解されたい。このようなガラスセラミックの構成および製造は、当業者に知られている。
【００６９】
接着剤と、シーリング材とは、それらの構造および特性の点で非常に類似している。これらの機能を最適に実現させるためには、両者とも基材に対する良好な接着性が必要とされる。しかし、接着性への要求、または基材と接着剤との間に伝達されるべき応力への要求は、接着剤に対するものの方がシーリング材に対するものより顕著に高い。この結果、本接着促進組成物は、とりわけ接着剤において使用される。
【００７０】
用いる接着剤は、基本的に任意の１成分形または多成分形の接着剤であってよい。湿気硬化性接着剤、とりわけ空気中の湿気によって硬化される接着剤を使用することが好ましい。好ましい接着剤は、第一に、当業者に「MSポリマー」の名称で知られているシラン基で末端化されたポリマーに基づく接着剤、あるいは、第二に、当業者に「SPUR」（シラン末端化ポリウレタン）の名称で知られているシラン基で末端化されたポリウレタンに基づく接着剤である。しかし、接着性の有利な改善が、とりわけ、ポリウレタン接着剤またはシーリング材の場合、とりわけイソシアネート基を有するポリウレタンポリマーを含むポリウレタン接着剤の場合において見出された。このようなポリウレタン接着剤は、商業的に広く入手可能であり、とりわけ、Sikaflex（登録商標）およびSika Tack（登録商標）の名称でSika Schweiz AG社から入手可能である。
【００７１】
イソシアネート末端ポリマーに基づく好適な接着剤は、同様に、２成分形ポリウレタン接着剤であって、第一成分がアミンまたはポリオールを含み、第二成分が、イソシアネート基を有するポリマーまたはポリイソシアネートである接着剤を意味することが理解される。室温で硬化するこのような２成分形ポリウレタン接着剤の例は、Sika Schweiz AG社から入手可能であるSikaForce（登録商標）製品系列からのものである。
【００７２】
イソシアネート末端ポリマーに基づく好適な接着剤は、さらに、反応性ポリウレタンホットメルト接着剤である。この接着剤は、熱可塑性ポリマーおよびイソシアネート末端ポリマー、または熱可塑性イソシアネート末端ポリマーを含む。このような反応性ポリウレタンホットメルト接着剤は、溶融され、第一に冷却過程において固化し、第二に空気中の湿気で反応することによって架橋する。例えば、このような反応性ポリウレタンホットメルト接着剤は、SikaMelt（登録商標）の名称でSika Schweiz AG社から入手可能である。
【００７３】
本出願は、同様に、上述した方法によって得られる接着結合された物品またはシールされた物品をさらに包含する。
【００７４】
これらの物品は、好ましくは、構造物、とりわけ建築または土木工事における構造物、生産財または消費財、とりわけ窓、家庭電化製品、輸送手段、とりわけ水上もしくは陸上用輸送手段、好ましくは自動車、バス、トラック、列車、または船舶である。このような物品は、好ましくはさらに内装部品、とりわけ製造ラインにおけるモジュールとして使用され、とりわけ接着により取り付けられあるいは組み込まれる、モジュラーコンポーネントである。これらの作成済みの内装部品は、とりわけ輸送手段の製造において使用される。例えば、このような内装部品は、トラックもしくは機関車のドライバーキャビン、自動車のサンルーフである。これらの物品は、好ましくは、輸送手段の窓ガラス、とりわけ自動車およびトラックの窓ガラスである。
【実施例】
【００７５】
［接着促進組成物の調製］
表１の量にしたがって、最初に、ポリエステル樹脂Ａを、溶媒または溶媒の一部に加える。ポリイソシアネートＢおよび／またはVoranate（登録商標）M580（34質量％のモノマー含量を有するポリメリックＭＤＩ）を、必要であれば残りの溶媒に溶解させた後、窒素雰囲気下、一定速度で撹拌しながら添加し、30℃にて1時間撹拌した。次いで、この混合物を、40℃に加熱し、NCO含量が一定になるまで撹拌した。次いで、カーボンブラックを添加し、この混合物を、厳密に密封することが可能なシートメタル缶内でガラスビーズと混合し、密封し、Red Devil振盪機を使用して1時間親密に混合した。
【００７６】
混合後、ガラスビーズを除去し、接着促進組成物を、固く閉まるアルミニウムボトルに充填した。
【００７７】
【表１】
2010516829.tif 000008
【００７８】
［試験方法］
［適用および硬化］
これらの接着促進組成物を、それぞれ、さまざまな基材に、ブラシによってコーティングとして適用した。溶媒を30分間蒸発除去させた後、これらの接着剤を、カートリッジプレスおよびノズルを使用して丸いビードとして、接着促進組成物でコーティングされた塗装表面またはポリマー表面に適用した。適用時の接着剤の温度は、「SF-250 DM-2」については45℃、「STUF」については80℃、「SF-555」については23℃、および「SF-655 WM」については60℃であった。
【００７９】
その後、接着剤を23℃および相対湿度50％で7日間硬化させ（環境制御室温貯蔵：「CCS」）、ビードの３分の１を、以下に記述する接着性試験によって試験した。その後、試料を23℃の水中にさらに7日間置いた（水中貯蔵：「WS」）。その後、ビードのさらなる３分の１についてビード試験によって接着性を試験した。その後、塗装された基材を、100％相対湿度および40℃の水分凝縮環境（「WCS」）に、またはポリマー基材の場合には100％相対湿度および70℃の高温多湿環境（「HHS」）に7日間曝した後、残った最後の３分の１のビードを測定した。
【００８０】
［塗料］
以下のトップコートを用いた塗装を使用した：
−  PPG社からのHDCT4041（「HDCT4041」）；
−  DuPont社からのRK8046（「RK8046」）；
−  DuPont社からのRK4126（「RK4126」）；
これらは、新世代の自動車用塗料である。これらの塗料は、接着促進組成物による前処理なしでは、１成分形ポリウレタン接着剤に対して不十分な接着性能を有する。
【００８１】
［ポリマー］
以下のポリマーを使用した：
−  Rocholl社（独国）からのＰＶＣ；
−  Rocholl社（独国）からのＡＢＳ；
−  Rocholl社（独国）からのＰＭＭＡ；
−  Rocholl社（独国）からのＰＣ。
【００８２】
［接着剤］
Sika Schweiz AG社から市販されている以下の接着剤を使用した。
−  Sikaflex（登録商標）-250 DM-2、「SF-250 DM-2」；高弾性率１成分形ポリウレタン接着剤；
−  SikaTack（登録商標）- Ultrafast、「STUF」；低弾性率１成分形ポリウレタン接着剤；
−  Sikaflex（登録商標）-655 WM、「SF-655 WM」；１成分形「ウォームメルト」ポリウレタン接着剤；
−  Sikaflex（登録商標）-555、「SF-555」；シラン基で末端化された１成分形ポリウレタン接着剤。
【００８３】
［接着性試験（「ビード試験」）］
接着剤の接着性は、「ビード試験」によって試験した。この試験では、ビードの一端に接着表面の直上まで切り込みを入れた。このビードの切り込んだ端を先の丸いピンセットで持って、基材から引っ張った。この操作は、ピンセットの先にビードを注意深く巻き上げることによって行い、ビードを引っ張る方向と直角に、基材の裸の表面まで切り込みを入れる。ビードを除去する速度は、切り込みが約3秒ごとに行われるように選択する。試験する長さは、少なくとも8 cmでならなければならない。評価は、ビードを取り除いた後で基材上に残っている接着剤 (凝集破壊)に基づいて行う。接着特性の評価は、接着剤の凝集割合を視覚により見積もることによって行った。
１＝９５％を超える凝集破壊
２＝７５〜９５％の凝集破壊
３＝２５〜７５％の凝集破壊
４＝２５未満の凝集破壊
５＝０％の凝集破壊（純粋な接着破壊）
評価の表示の「P」は、基材からのプライマーの剥離を示し、「ED」は、端部剥離を示し、「L」は、塗装の破壊を示す。
７５％未満の凝集破壊の試験結果は、不満足であると考える。
【００８４】
【表２】
2010516829.tif 000009
【００８５】
【表３】
2010516829.tif 000010
【００８６】
［結果］
接着結果を表２および表３に示す。これらは、本発明の実施例が、プラスチックおよび塗装された基材に格別に良好な接着性を有することが示している。とりわけ、1質量％未満のモノメリックＭＤＩ含量を有する実施例２および３は、モノメリックＭＤＩ含量が低いにもかかわらず、格別に良好な接着性を有する。
【国際調査報告】
2010516829.tif 000016
2010516829.tif 000017
2010516829.tif 000018
2010516829.tif 000019
2010516829.tif 000020
2010516829.tif 000021